(57)【要約】【課題】溶融炉をそのまま残して移送流路を安全に交換する。【解決手段】溶融炉１でガラス原料Ｇｒを溶融して溶融ガラスＧｍを形成する溶融工程と、溶融炉１の流出口１ａから流出する溶融ガラスＧｍを移送流路２で移送する移送工程と、移送流路２で移送された溶融ガラスＧｍを成形装置３でガラスリボンＧに成形する成形工程とを備えたガラス物品の製造方法であって、流出口１ａを塞ぐように遮断部材１４を配置した状態で、移送流路２を交換する交換工程を更に備えている。【選択図】図５
2019206461.tif 000002
【特許請求の範囲】
【請求項１】
溶融炉でガラス原料を溶融して溶融ガラスを連続形成する溶融工程と、前記溶融炉の流出口から流出する前記溶融ガラスを移送流路で移送する移送工程と、前記移送流路で移送された溶融ガラスを成形装置でガラス物品に成形する成形工程とを備えたガラス物品の製造方法において、
前記流出口を塞ぐように遮断部材を配置した状態で、前記移送流路を交換する交換工程を更に備えていることを特徴とするガラス物品の製造方法。
【請求項２】
前記交換工程では、前記遮断部材で前記流出口を塞ぐ前に、少なくとも最上流部の前記移送流路内の前記溶融ガラスを降温することを特徴とする請求項１に記載のガラス物品の製造方法。
【請求項３】
前記遮断部材が、冷却構造を備えていることを特徴とする請求項１又は２に記載のガラス物品の製造方法。
【請求項４】
前記溶融炉は、前記溶融ガラスを通電加熱する電極を備えることを特徴とする請求項１〜３のいずれか１項に記載のガラス物品の製造方法。
【請求項５】
前記遮断部材が、絶縁構造を備えていることを特徴とする請求項４に記載のガラス物品の製造方法。
【請求項６】
前記電極が、前記溶融炉の底壁に設けられたボトム電極からなることを特徴とする請求項４又は５に記載のガラス物品の製造方法。
【請求項７】
前記溶融工程では、前記電極を用いた通電加熱のみで、前記ガラス原料を溶融することを特徴とする請求項４〜６のいずれか１項に記載のガラス物品の製造方法。
【請求項８】
前記溶融炉が、ジルコニア系耐火物を含むことを特徴とする請求項１〜７のいずれか１項に記載のガラス物品の製造方法。
【請求項９】
前記溶融炉に接続する前記移送流路の数が、一つであることを特徴とする請求項１〜８のいずれか１項に記載のガラス物品の製造方法。
【請求項１０】
前記溶融炉の前記ガラス原料を溶融する溶融空間が、単一の空間からなることを特徴とする請求項１〜９のいずれか１項に記載のガラス物品の製造方法。
【発明の詳細な説明】
【技術分野】
【０００１】
本発明は、ガラス物品の製造方法に関する。
【背景技術】
【０００２】
ガラス物品の製造方法では、溶融炉でガラス原料を溶融して溶融ガラスを形成した後、溶融炉の下流側に設けられた流出口から流出する溶融ガラスを移送流路（フィーダともいう）によって成形装置まで移送すると共に、移送された溶融ガラスを成形装置でガラス物品に応じた所定形状（例えば、板状）に成形する。
【０００３】
ここで、溶融炉では、電極による通電加熱によって、ガラス原料及び／又は溶融ガラスを加熱する場合がある（例えば、特許文献１を参照）。
【先行技術文献】
【特許文献】
【０００４】
【特許文献１】特開２００３−１８３０３１号公報
【発明の概要】
【発明が解決しようとする課題】
【０００５】
ところで、移送流路が急な故障や劣化等によって使用不能となった場合、その使用不能となった移送流路を新しい移送流路と交換し、使用可能な溶融炉についてはそのまま継続使用することが経済的である。
【０００６】
しかしながら、従来においては、溶融炉をそのまま残して移送流路を安全に交換する方法がなく、移送流路が使用不能となった時点で、移送流路と共に溶融炉も解体する場合がある。
【０００７】
本発明は、溶融炉をそのまま残して移送流路を安全に交換することを課題とする。
【課題を解決するための手段】
【０００８】
上記の課題を解決するために創案された本発明は、溶融炉でガラス原料を溶融して溶融ガラスを連続形成する溶融工程と、溶融炉の流出口から流出する溶融ガラスを移送流路で移送する移送工程と、移送流路で移送された溶融ガラスを成形装置でガラス物品に成形する成形工程とを備えたガラス物品の製造方法において、流出口を塞ぐように遮断部材を配置した状態で、移送流路を交換する交換工程を更に備えていることを特徴とする。このような構成によれば、遮断部材によって溶融炉の流出口が塞がれるため、移送流路を交換する際に、溶融炉内の溶融ガラスが流出口から流出するのを防止することができる。従って、溶融炉をそのまま残して移送流路を安全に交換することができる。
【０００９】
上記の構成において、交換工程では、遮断部材で流出口を塞ぐ前に、少なくとも最上流部の移送流路内で、溶融ガラスを降温することが好ましい。このようにすれば、最上流部の移送流路内で、溶融ガラスを降温するのに伴い、溶融炉の流出口周辺の溶融ガラスが高粘度になり、その流動性が低下する。これにより、溶融炉内の溶融ガラスは、溶融炉の流出口からゆっくりと流れ出すため、遮断部材の配置作業を容易に行うことができる。
【００１０】
上記の構成において、遮断部材が冷却構造を備えていることが好ましい。このようにすれば、遮断部材によって溶融炉の流出口周辺の溶融ガラスが冷却され、流出口周辺の溶融ガラスが高粘度に維持される。このため、遮断部材を配置した溶融炉の流出口から溶融ガラスが漏出するのを確実に防止することができる。また、遮断部材の熱変形も防止することができるため、遮断部材によって溶融炉の流出口を塞いだ状態を安定して維持することができる。
【００１１】
上記の構成において、溶融炉は、溶融ガラスを通電加熱する電極を備えてもよい。この場合、電極を用いた通電加熱と、バーナー（ガス燃料の燃焼）等の他の加熱手段による加熱とを併用してもよい。
【００１２】
上記の構成において、遮断部材が絶縁構造を備えていることが好ましい。このようにすれば、交換工程中に溶融炉で電極による通電加熱を継続しても、移送流路側への漏電を防止することができる。このため、移送流路の交換作業を安全に行うことができる。
【００１３】
上記の構成において、電極が溶融炉の底壁に設けられたボトム電極からなることが好ましい。このようにすれば、溶融炉の浸食が改善され、溶融炉の長寿命化を図ることができる。このため、溶融炉の寿命を移送流路の寿命よりも大幅に長くすることができ、溶解炉を残して移送流路を交換する効果がより顕著となる。
【００１４】
上記の構成において、溶融工程では、電極を用いた通電加熱のみで、ガラス原料を溶融することが好ましい。このようにすれば、溶融炉内におけるガス燃料の燃焼に起因する水蒸気量の上昇がないため、溶融ガラス中の水分量を低下させやすい。従って、ガラス物品の水分量も必然的に低くなり、その熱的寸法安定性が向上するという利点がある。
【００１５】
上記の構成において、溶融炉がジルコニア系耐火物を含むことが好ましい。このようにすれば、溶融炉の浸食が改善され、溶融炉の長寿命化をさらに図ることができるので、溶解炉を残して移送流路を交換する効果がより顕著となる。
【００１６】
上記の構成において、溶融炉に接続する移送流路の数が、一つであってもよい。
【００１７】
上記の構成において、溶融炉のガラス原料を溶融する溶融空間が単一の空間からなっていてもよい。
【発明の効果】
【００１８】
本発明によれば、溶融炉をそのまま残して移送流路を安全に交換することができる。
【図面の簡単な説明】
【００１９】
【図１】第一実施形態に係るガラス物品の製造装置を示す側面図である。
【図２】第一実施形態に係るガラス物品の製造装置の溶融炉周辺を示す断面図である。
【図３】第一実施形態に係るガラス物品の製造方法に含まれる交換工程を説明するための図であって、溶融炉周辺の状態を示す断面図である。
【図４】第一実施形態に係るガラス物品の製造方法に含まれる交換工程を説明するための図であって、溶融炉周辺の状態を示す断面図である。
【図５】第一実施形態に係るガラス物品の製造方法に含まれる交換工程を説明するための図であって、溶融炉周辺の状態を示す断面図である。
【図６】第一実施形態に係るガラス物品の製造方法に用いられる遮断部材の絶縁構造を説明するための図であって、遮断部材周辺の断面図である。
【図７】第一実施形態に係るガラス物品の製造方法に用いられる遮断部材の冷却構造を説明するための図であって、遮断部材の正面図である。
【図８】第二実施形態に係るガラス物品の製造方法に含まれる交換工程を説明するための断面図である。
【図９】第二実施形態に係るガラス物品の製造方法に含まれる交換工程を説明するための断面図である。
【図１０】第三実施形態に係るガラス物品の製造方法に含まれる交換工程を説明するための断面図である。
【図１１】第三実施形態に係るガラス物品の製造方法に含まれる交換工程を説明するための断面図である。
【発明を実施するための形態】
【００２０】
以下、本発明の実施形態に係るガラス物品の製造方法について図面を参照しながら説明する。
【００２１】
（第一実施形態）
図１に示すように、第一実施形態に係るガラス物品の製造方法に用いられる製造装置は、上流側から順に、溶融炉１と、移送流路２と、成形装置３とを備えている。
【００２２】
溶融炉１は、溶融ガラスＧｍを連続形成する溶融工程を実施するためのものである。本実施形態では、溶融ガラスＧｍは、無アルカリガラスからなる。無アルカリガラスは、ガラス組成として、例えば、質量％で、ＳｉＯ２  ５０〜７０％、Ａｌ２Ｏ３  １２〜２５％、Ｂ２Ｏ３  ０〜１２％、Ｌｉ２Ｏ＋Ｎａ２Ｏ＋Ｋ２Ｏ（Ｌｉ２Ｏ、Ｎａ２Ｏ及びＫ２Ｏの合量）  ０〜１％未満、ＭｇＯ  ０〜８％、ＣａＯ  ０〜１５％、ＳｒＯ  ０〜１２％、ＢａＯ  ０〜１５％を含む。無アルカリガラスからなる溶融ガラスＧｍの電気抵抗率は、一般的に高く、例えば溶融炉１の加熱温度１５００℃において１００Ω・ｃｍ以上となる。
【００２３】
溶融ガラスＧｍは、無アルカリガラスに限定されるものではなく、例えば、ソーダガラス、ホウケイ酸ガラス、アルミノシリケートガラスなどであってもよい。
【００２４】
移送流路２は、溶融炉１から成形装置３に向けて溶融ガラスＧｍを移送する移送工程を実施するためのものである。移送流路２は、清澄室４と、均質化室（攪拌室）５と、ポット６と、これら各部を接続する移送管７〜１０とを備えている。清澄室４、均質化室（攪拌室）５、ポット６及び移送管７〜１０は、白金又は白金合金から構成することができ、必要に応じて通電加熱される。ここで、清澄室４などの「室」及び「ポット」という用語には、槽状構造を有するものや、管状構造を有するものが含まれるものとする。
【００２５】
清澄室４は、溶融炉１から供給された溶融ガラスＧｍを清澄剤などの働きによって清澄（泡抜き）する清澄工程を実施するためのものである。
【００２６】
均質化室５は、清澄された溶融ガラスＧｍを攪拌翼５ａによって攪拌し、均一化する均質化工程を実施するためのものである。均質化室５は、複数の均質化室を連ねたものであってもよい。この場合、隣接する二つの均質化室の一方の上端部と、他方の下端部を移送管で連ねることが好ましい。
【００２７】
ポット６は、溶融ガラスＧｍを成形に適した状態（例えば粘度）に調整する状態調整工程を実施するためのものである。ポット６は省略してもよい。
【００２８】
移送管７〜１０は、例えば円筒管で構成されており、溶融ガラスＧｍを横方向（略水平方向）に移送する。本実施形態では、移送流路２のうち、最上流部に位置する移送管７は、下流端が上流端よりも上方に位置するように傾斜している。
【００２９】
成形装置３は、溶融ガラスＧｍを所望の形状に成形する成形工程を実施するためのものである。本実施形態では、成形装置３は、オーバーフローダウンドロー法によって、溶融ガラスＧｍからガラスリボンＧを連続成形する成形体からなる。
【００３０】
成形装置３は、スロットダウンドロー法などの他のダウンドロー法や、フロート法を実施するものであってもよい。
【００３１】
オーバーフローダウンドロー法の場合、成形装置３に供給された溶融ガラスＧｍは成形装置３の頂部に形成された溝部から溢れ出た溶融ガラスＧｍが成形装置３の断面楔状をなす両側面を伝って下端で合流することで、板状のガラスリボンＧが連続成形される。成形されたガラスリボンＧは、徐冷（アニール）及び冷却された後に所定サイズに切断され、ガラス物品としての板ガラスが製造される。
【００３２】
製造された板ガラスは、例えば、厚みが０．０１〜１０ｍｍ（好ましくは０．１〜３ｍｍ）であって、液晶ディスプレイや有機ＥＬディスプレイなどのフラットパネルディスプレイ、有機ＥＬ照明、太陽電池などの基板や保護カバーに利用される。
【００３３】
図２に示すように、溶融炉１は、生産段階において、通電加熱を含む加熱によって、ガラス原料（カレットを含んでもよい）Ｇｒを溶融して溶融ガラスＧｍを連続形成する。溶融炉１で連続形成された溶融ガラスＧｍは、溶融炉１の流出口１ａから移送管７内に流入するようになっている。
【００３４】
溶融炉１は、耐火物で構成された壁部によって炉内の溶融空間を区画形成する。耐火物としては、例えば、ジルコニア系電鋳煉瓦やアルミナ系電鋳煉瓦、アルミナ・ジルコニア系電鋳煉瓦、ＡＺＳ（Ａｌ−Ｚｒ−Ｓｉ）系電鋳煉瓦、デンス焼成煉瓦などが挙げられるが、本実施形態では、溶融炉１は、少なくとも溶融ガラスＧｍと接触する壁部が高温でも浸食しにくいジルコニア系電鋳煉瓦（ジルコニア系耐火物）を含む。ジルコニア系耐火物は、ジルコニアの含有量が８０〜９９％の高ジルコニア系耐火物であることが好ましい。
【００３５】
溶融炉１の底壁部１ｂには、通電加熱のために、溶融ガラスＧｍに浸漬された状態で複数のボトム電極１１が設けられている。本実施形態では、溶融ガラスＧｍを連続形成する生産段階（溶融工程）において、ボトム電極１１の通電加熱のみでガラス原料Ｇｒを連続溶融する、いわゆる全電気溶融が行われる。全電気溶融の場合、排ガスによる環境負荷が小さいこと、製造される板ガラスの水分量が低くなり、その熱的寸法安定性が向上することなどの利点がある。
【００３６】
ボトム電極１１は、例えば、モリブデン（Ｍｏ）から形成される。ボトム電極１１の形状は、特に限定されるものではなく、板状やブロック状などであってもよいが、本実施形態では棒状である。
【００３７】
電極は、溶融炉１の側壁部１ｃに設けられたサイド電極（図示省略）であってもよい。あるいは、ボトム電極１１とサイド電極を併用してもよい。ただし、溶融炉１の側壁部１ｃは、もともと溶融ガラスＧｍの対流等の影響によって浸食されやすい部位であるため、サイド電極を設けて側壁部１ｃを高温にすると、より浸食されやすくなる。従って、電極は、溶融炉１の浸食が進行しにくいボトム電極１１のみとし、溶融炉１の長寿命化を図ることが好ましい。この場合、溶融炉１の耐用年数（寿命）は、移送流路２の耐用年数（寿命）よりも長くなる傾向にある。このため、溶融炉１よりも移送流路２が先に劣化する場合が多くなり、溶融炉１をそのまま残して移送流路２を交換することが特に有用となる。
【００３８】
溶融炉１の上流側には、原料投入装置１２が設けられている。原料投入装置１２は、特に限定されるものではなく、例えばプッシャーや振動フィーダなどであってもよいが、本実施形態ではスクリューフィーダである。
【００３９】
原料投入装置１２は、生産段階において、溶融ガラスＧｍの液面Ｇｍ１の一部にガラス原料Ｇｒに覆われていない部分が形成されるようにガラス原料Ｇｒを順次供給する。すなわち、溶融炉１は、いわゆるセミホットトップタイプである。
【００４０】
溶融炉１は、生産段階において、溶融ガラスＧｍの液面Ｇｍ１の全部がガラス原料Ｇｒに覆われた、いわゆるコールドトップタイプでもよい。
【００４１】
溶融炉１には、溶融炉１内の気体を外部に排出するための気体排出路としての煙道１３が設けられている。煙道１３内には、気体を外部に送るためのファン１３ａが設けられている。
【００４２】
本実施形態では、溶融炉１の溶融空間は単一の空間からなるシングルメルターであり、溶融炉１に接続される移送流路２の数が一つであるシングルフィーダである。
【００４３】
次に、以上のように構成された製造装置によるガラス物品の製造方法を説明する。
【００４４】
本製造方法は、上述のように、生産段階において、溶融工程と、移送工程と、成形工程とを備えている。このうち、移送工程は、清澄工程と、均質化工程と、状態調整工程とを含む。溶融工程、移送工程及び成形工程は、上述の製造装置の構成に併せて説明した通りであるので、詳しい説明は省略する。
【００４５】
図３〜図５に示すように、本製造方法は、溶融炉１の流出口１ａを塞ぐように遮断部材１４を配置した状態で、移送流路２を交換する交換工程を更に備えている。この交換工程は、移送流路２の故障や劣化などの何らかの事由によって、移送工程が実施されない非生産段階で実施する工程である。
【００４６】
交換工程では、まず、図３に示すように、最上流部に位置する移送管７の通電加熱のための電力供給量を生産段階よりも少なくすることにより、移送管７内の溶融ガラスＧｍを降温する。ここで、「通電加熱のための電力供給量を生産段階よりも少なくする」という用語には、通電加熱を停止する場合も含まれるものとする。エネルギーコストの観点からは、移送管７内の溶融ガラスＧｍを降温するために、移送管７の通電加熱を停止することが好ましく、移送流路２における全ての通電加熱を停止することが更に好ましい。なお、移送流路２を外部から水や空気等の冷却流体によって積極的に冷却してもよい。
【００４７】
このように移送管７内の溶融ガラスＧｍを降温することにより、溶融炉１の流出口１ａ周辺の溶融ガラスＧｍが高粘度になり、その流動性が低下する。この結果、例えば、移送管７内及び流出口１ａ周辺に、高粘度ガラス層Ｇｓが形成される。なお、移送管７内の溶融ガラスＧｍの降温は、移送管７内で溶融ガラスＧｍの流動が完全に停止するまで行うことが好ましい。
【００４８】
ここで、高粘度ガラス層Ｇｓとは、生産段階の溶融ガラスＧｍと比べて流動性が著しく低下したガラス層、あるいは、流動性が全くないガラス層（冷却固化されたガラスを含む）である。高粘度ガラス層Ｇｓの粘度は、例えば１０６〜１０３０ｄＰａ・ｓである。
【００４９】
シングルフィーダの場合、交換工程中は、溶融ガラスＧｍを下流側に供給することができないため、図３の状態のように、原料投入装置１２によるガラス原料Ｇｒの投入は停止することが好ましい。
【００５０】
次に、溶融炉１の流出口１ａ周辺に高粘度ガラス層Ｇｓを形成した状態で、図４に示すように、移送管７や清澄室４を含む移送流路２を溶融炉１から分離する。
【００５１】
更に、移送流路２を溶融炉１から分離すると同時又はその後に、図５に示すように、溶融炉１の流出口１ａを塞ぐように遮断部材１４を配置する。このように遮断部材１４で溶融炉１の流出口１ａを塞いだ状態で、移送流路２を新しいものに交換する。本実施形態では、移送流路２と共に成形装置３も新しいものに交換する。ただし、遮断部材１４は、新しい移送流路２を溶融炉１の流出口１ａに接合する直前に、溶融炉１の流出口１ａから取り除く。このようにすれば、交換工程のほとんど全ての期間において、遮断部材１４によって溶融炉１の流出口１ａが塞がれるため、移送流路２を交換する際に、溶融炉１内の溶融ガラスＧｍが流出口１ａから流出するのを防止することができる。従って、溶融炉１をそのまま残して移送流路２を安全に交換することができる。
【００５２】
また、本実施形態では、遮断部材１４を配置する際に、移送管７内の溶融ガラスＧｍを降温することにより、溶融炉１の流出口１ａ周辺に高粘度ガラス層Ｇｓが形成されているため、溶融炉１内の溶融ガラスＧｍが流出口１ａから流出しにくい。特に、溶融炉１の流出口１ａが高粘度ガラス層Ｇｓによって完全に塞がれていると、溶融炉１内の溶融ガラスＧｍが流出口１ａからより流出しにくくなる。従って、遮断部材１４の配置作業を容易に行うことができる。
【００５３】
ここで、溶融炉１の壁部がジルコニア系耐火物（特に、高ジルコニア系耐火物）を含む場合、溶融ガラスＧｍと接触している部分において、温度が下がりすぎると結晶構造が変化する。これにより、ジルコニア系耐火物の表層部が層状剥離する事態が生じ得る。このような層状剥離が生じると、溶融炉１の耐火物の交換も必要になるため、交換工程に要する費用が増大する。従って、交換工程中も、溶融ガラスＧｍをボトム電極１１で通電加熱するなどして、溶融炉１内の温度を所定温度以上に保つことが好ましい。
【００５４】
溶融炉１の層状剥離を防止する観点からは、溶融炉１内の温度は１２００℃以上であることが好ましく、１２５０℃以上であることがより好ましく、１３００℃以上であることが更に好ましい。ただし、シングルフィーダの場合、交換工程中は溶融ガラスＧｍを連続形成しないため、エネルギーコストの観点からは、生産段階よりも通電加熱のための電力供給量を少なくし、溶融炉１内の温度を、生産段階の温度よりも低くすることが好ましい。溶融炉１内の温度は１６００℃以下であることが好ましく、１５００℃以下であることがより好ましく、１４５０℃以下であることが更に好ましい。ここで、溶融炉１内の温度は、高粘度ガラス層Ｇｓ及びその周辺を除く溶融ガラスＧｍの温度を意味する。
【００５５】
溶融炉１の流出口１ａ周辺には高粘度ガラス層Ｇｓを形成するので、溶融炉１の流出口１ａのジルコニア系耐火物も１２００℃未満となり、ジルコニア系耐火物の表層部が層状剥離する事態が生じ得る。これを防止するため、溶融炉１の流出口１ａは、ジルコニア系耐火物の表面を白金又は白金合金で覆うことが好ましい。また、溶融炉１の壁部のうちで、高粘度ガラス層Ｇｓ及びその周辺の低温の溶融ガラスＧｍと接触して１２００℃未満となる部位についても、ジルコニア系耐火物の表面を白金又は白金合金で覆うことが好ましい。ジルコニア系耐火物の表面を白金又は白金合金で覆うことにより、ジルコニア系耐火物が溶融ガラスＧｍと直接接触することなく、白金又は白金合金を介して溶融ガラスＧｍと接触するので、層状剥離を防止できる。
【００５６】
図６に示すように、遮断部材１４は、絶縁構造を有する。本実施形態では、遮断部材１４は、絶縁構造として、本体部材１５と、本体部材１５に当接する絶縁部材１６と、絶縁部材１６を介して本体部材１５を溶融炉１側に押圧しながら保持する保持部材１７とを備えている。これにより、交換工程において、溶融炉１で電極による通電加熱を継続しても、移送流路２側への漏電を防止することができる。
【００５７】
本体部材１５は、例えばステンレス等の金属板で形成され、絶縁部材１６は、例えばセラミックスなどを備える。本体部材１５は、ガラスや耐火物で形成してもよいが、ガラスや耐火物の場合、溶融炉１内の溶融ガラスＧｍと接着しやすく、交換工程後に、本体部材１５を溶融炉１の流出口１ａから分離しにくくなるおそれがある。従って、本体部材１５は、金属板であることが好ましい。
【００５８】
シングルメルターの場合、溶融空間が小さく、電極１１で通電加熱する領域と溶融炉１の流出口１ａとが接近することが多いため、このような絶縁構造が特に有用になる。遮断部材１４は、接地（アース）されていることが好ましい。なお、高粘度ガラス層Ｇｓも絶縁作用を有するので、高粘度ガラス層Ｇｓの温度を十分に低下させることにより、絶縁を行ってもよい。また、高粘度ガラス層Ｇｓの絶縁作用と、遮断部材１４の絶縁構造とを併用してもよい。
【００５９】
図７に示すように、遮断部材１４は、冷却構造を有する。本実施形態では、遮断部材１４の本体部材１５は、冷却構造として、その内部に水や空気などの冷却流体を流通する冷却流路１５ａを備えている。本体部材１５は、水冷板であることが好ましい。冷却流路１５ａは、一端側から冷却流体が供給されると共に、他端側から冷却流体が排出されるようになっている。冷却流路１５ａは、本体部材１５のうち、少なくとも溶融炉１の流出口１ａに対応する領域に形成される。冷却流体を給排するために冷却流路１５ａに接続される給排管１８も、少なくとも一部がセラミックスやゴム等からなる絶縁管で構成されていることが好ましい。給排管１８の一部にゴムからなる絶縁管を用いる場合、熱源である溶融炉１や冷却流路１５ａから絶縁管を離間し、熱による絶縁管の破損を防止することが好ましい。
【００６０】
遮断部材１４の冷却構造は、冷却流体を冷却流路１５ａに流通させるものに限定されるものではなく、例えば、本体部材１５に対して外部から冷却流体を吹き付けるものであってもよい。
【００６１】
なお、以上のような交換工程の終了後は、生産（溶融工程、移送工程及び成形工程）を再開する。生産の再開時は、例えば、遮断部材１４を取り外し、移送流路２を溶融炉１に接続した後、通電加熱によって移送流路２を昇温すればよい。これにより、溶解炉１から溶融ガラスＧｍが移送流路２に供給される。また、流出口１ａ周辺の高粘度ガラス層Ｇｓは、粘度が次第に低下して消滅する。シングルフィーダでガラス原料Ｇｒの投入は停止している場合、溶融炉１と移送流路２の接続に応じてガラス原料の投入を再開する。シングルフィーダで溶融炉１内の温度を生産段階の温度よりも低くしている場合、溶融炉１と移送流路２の接続前に、溶融炉１内の温度を生産段階の温度まで上昇させる。
【００６２】
（第二実施形態）
図８及び図９に示すように、第二実施形態に係るガラス物品の製造方法が、第一実施形態に係るガラス物品の製造方法と相違するところは、移送流路２を交換する交換工程である。以下では、第一実施形態との相違点を中心に説明し、第一実施形態との共通点の詳しい説明は省略する。
【００６３】
第二実施形態に係るガラス物品の製造方法に用いられる製造装置は、円滑な交換工程を実施するために、溶融炉１の流出口１ａの直下流、すなわち、溶融炉１の流出口１ａと、移送流路２の移送管７の上流端との間に、遮断部材１４が上下移動可能に収容された収容室２１を備えている。遮断部材１４を上げた状態で収容室２１の流路が開き、遮断部材１４を下げた状態で収容室２１の流路が閉じるようになっている。
【００６４】
遮断部材１４は、収容室２１の流路を開閉できれば上下移動する構成に限定されない。遮断部材１４は、例えば水平移動する構成などであってもよい。
【００６５】
遮断部材１４は、第一実施形態と同様に、絶縁構造及び冷却構造を有することが好ましい。
【００６６】
第二実施形態に係るガラス物品の製造方法に含まれる交換工程では、図８に示すように、移送管７の通電加熱の電力供給量を生産段階よりも少なくして溶融ガラスＧｍを降温した後に、遮断部材１４を下げて収容室２１の流路を閉じる。これにより、溶融炉１の流出口１ａが遮断部材１４によって塞がれた状態となる。
【００６７】
このように遮断部材１４を下げて収容室２１の流路を閉じた状態で、図９に示すように、移送流路２を収容室２１から分離し、移送流路２（又は移送流路２と成形装置３）を新しいものと交換する。
【００６８】
交換工程の終了後は、収容室２１の昇温後に遮断部材１４を上げて収容室２１の流路を再び開き、生産を再開する。
【００６９】
収容室２１に収容された遮断部材１４は、溶融ガラスＧｍの低粘度の状態でも、収容室２１の流路を簡単に閉じることができる。このため、遮断部材１４を下げて収容室２１の流路を閉じた後に、移送管７の通電加熱のための電力供給量を生産段階よりも少なくすることにより、溶融管７内の溶融ガラスＧｍを降温してもよい。
【００７０】
生産段階では、遮断部材１４は収容室２１の外側に配置されると共に、交換工程の際に遮断部材１４を挿入するために収容室２１に設けられた開口部（図示省略）は蓋などによって塞がれていることが好ましい。
【００７１】
（第三実施形態）
図１０及び図１１に示すように、第三実施形態に係るガラス物品の製造方法が、第一実施形態に係るガラス物品の製造方法と相違するところは、移送流路２を交換する交換工程である。以下では、第一実施形態との相違点を中心に説明し、第一実施形態との共通点の詳しい説明は省略する。
【００７２】
第三実施形態に係るガラス物品の製造方法に含まれる交換工程は、まず、図１０に示すように、溶融炉１の底壁部１ｂに設けられた排出口（図示省略）から溶融炉１内の溶融ガラスＧｍを排出する。これにより、溶融ガラスＧｍの液面Ｇｍ１の高さを流出口１ａよりも下げる。もちろん、溶融炉１から溶融ガラスＧｍを全て排出してもよい。
【００７３】
次に、図１１に示すように、溶融炉１から移送流路２を分離すると共に、流出口１ａを遮断部材１４で塞ぐ。このように遮断部材１４で流出口１ａを塞いだ状態で、移送流路２（又は移送流路２と成形装置３）を新しいものに交換する。
【００７４】
遮断部材１４は、第一実施形態と同様に、絶縁構造及び冷却構造を有することが好ましい。
【００７５】
遮断部材１４は、新しい移送流路２を溶融炉１の流出口１ａに接合する直前に、溶融炉１の流出口１ａから取り除く。例えば、溶融炉１内で溶融ガラスＧｍを形成し、溶融ガラスＧｍの液面Ｇｍ１を所定高さ（例えば、生産段階の液面の高さ）まで再び上昇させた後に、遮断部材１４を取り除いて新しい移送流路２を溶融炉１の流出口１ａに接合してもよい。これとは逆に、例えば、遮断部材１４を取り除いて新しい移送流路２を溶融炉１の流出口１ａに接合した後に、溶融炉１内で溶融ガラスＧｍを形成し、溶融ガラスＧｍの液面Ｇｍ１を所定高さまで再び上昇させてもよい。
【００７６】
交換工程の終了後は、生産を再開する。本実施形態では、交換工程で溶融炉１内の溶融ガラスＧｍの量を少なくしているため、生産を再開する際に、異なるガラス組成を有する溶融ガラスＧｍに入れ替えてもよい。
【００７７】
ここで、溶融炉１の壁部がジルコニア系耐火物を含む場合、層状剥離を防止するために、交換工程中も溶融炉１内の温度を所定温度以上に保つことが好ましい。しかしながら、溶融炉１内の溶融ガラスＧｍの液面Ｇｍ１の高さを下げると、ボトム電極１１の一部が空気中に露出する場合がある。この状態でボトム電極１１による通電加熱を行うと、ボトム電極１１が酸化により早期に損耗するおそれがある。従って、ボトム電極１１による通電加熱は行わずに、バーナー等の別の加熱手段で溶融炉１内を加熱することが好ましい。このように交換工程中に溶融炉１内で電極による通電加熱を行わない場合、遮断部材１４は絶縁構造を有していなくてもよい。
【００７８】
本発明は、上記の実施形態の構成に限定されるものではなく、上記した作用効果に限定されるものでもない。本発明は、本発明の要旨を逸脱しない範囲で種々の変更が可能である。
【００７９】
上記の実施形態では、シングルメルターである場合を説明したが、複数の溶融空間を連ねたマルチメルターであってもよい。マルチメルターの場合は、例えば、最上流部の溶融空間のみが電極で通電加熱され、その下流側の溶融空間は電極で通電加熱されないことがある。この場合、電極で通電加熱する領域と溶融炉の流出口とが、抵抗体として機能する溶融ガラスＧｍを介して大きく離反するため、遮断部材は絶縁構造を有していなくてもよい。
【００８０】
上記の実施形態では、シングルフィーダである場合を説明したが、複数の成形装置に向かって延びる複数の移送流路が溶融炉に接続されたマルチフィーダであってもよい。マルチフィーダの場合、複数の移送流路の一部に対して交換工程を実施している間も、残りの移送流路に溶融炉から溶融ガラスを供給し、ガラス物品の製造を継続することができる。従って、複数の移送流路の一部に対して交換工程を実施している間も、溶融炉にガラス原料を投入することが好ましい。
【００８１】
上記の実施形態では、溶融炉の流出口に遮断部材を配置するが、移送流路の途中（例えば、清澄室の下流端と均質化室の上流端との間）にも、遮断部材を収容する収容室を設けてもよい。この場合、交換工程において、移送流路の途中に設けられた収容室の遮断部材を閉じれば、移送流路内の溶融ガラスの流動を簡単に停止することができる。移送流路内の溶融ガラスの流動を停止させる方法としては、例えば、棒状部材（プランジャー）の外周面でポッドなどの縦管部に栓をするなどの方法であってもよい。
【００８２】
上記の実施形態において、溶融ガラスの連続形成を開始する前の段階（溶融炉の立ち上げ段階）及び／又は生産段階で、例えばヒーター等の電気加熱手段で補助的に電気加熱してもよい。
【００８３】
上記の実施形態において、溶融炉は、生産段階において、通電加熱とガス燃料の燃焼とを併用してよい。ガス燃料の燃焼を用いる場合、溶融炉の側壁部等にバーナーが設けられる。生産段階において全電気溶融を行う場合でも、溶融炉の立ち上げ段階では、バーナーによる加熱を用いることができる。
【００８４】
上記の実施形態では、成形装置で成形されるガラス物品が板ガラスである場合を説明したが、これに限定されない。成形装置で成形されるガラス物品は、例えば、ガラスフィルムをロール状に巻き取ったガラスロール、光学ガラス部品、ガラス管、ガラスブロック、ガラス繊維などであってもよいし、任意の形状であってよい。
【符号の説明】
【００８５】
１        溶融炉
１ａ      流出口
１ｂ      底壁部
２        移送流路（フィーダ）
３        成形装置
４        清澄室
５        均質化室
６        ポット
７〜１０  移送管
１１      ボトム電極
１２      原料投入装置
１３      煙道
１４      遮断部材
１５      本体部材
１５ａ    冷却流路
１６      絶縁部材
１７      保持部材
１８      給排管
２１      収容室
Ｇ        ガラスリボン
Ｇｍ      溶融ガラス
Ｇｒ      ガラス原料
Ｇｓ      高粘度ガラス層
【図１】
2019206461.tif 000003
【図２】
2019206461.tif 000004
【図３】
2019206461.tif 000005
【図４】
2019206461.tif 000006
【図５】
2019206461.tif 000007
【図６】
2019206461.tif 000008
【図７】
2019206461.tif 000009
【図８】
2019206461.tif 000010
【図９】
2019206461.tif 000011
【図１０】
2019206461.tif 000012
【図１１】
2019206461.tif 000013